(57)【要約】【課題】固体表面の改質方法及び表面改質された基材を提供する。【解決手段】基材の表面に、環状、枝状、又は直鎖構造からなる有機分子を共有結合を介して被覆し、分子膜を形成し、それにより、液体と固体表面の相互作用を著しく抑制して、前進接触角（θＡ）と後退接触角（θＲ）の差（θＡ−θＲ、ヒステリシス）を小さくすることで、液滴の滑落・滑水性、耐水性、固体表面からの液滴の除去性を向上させて耐食性あるいは防食性にして、ヒステリシスが５°以下の撥水性、超撥水性を示す表面に改質する、固体表面の改質方法、及びその表面改質された基材。【効果】固体表面を極めて小さいヒステリシスを有する表面に改質することを可能とする固体表面の改質方法、及び動的接触角の差が極めて小さいため、塩水が表面に残存しにくい、優れた耐食性を示す基材を提供することができる。【選択図】図５
2010222703.tif 000002
【特許請求の範囲】
【請求項１】
固体表面を改質する方法であって、固体表面を予め親水化した後、該固体表面に、環状、枝状、又は直鎖構造を有する有機分子を気相雰囲気から化学結合で固定化することで有機分子膜を形成することにより、液体と固体表面の相互作用を抑制して、前進接触角と後退接触角の差であるヒステリシスが、５°以下の撥水性、超撥水性を示す表面に改質することを特徴とする固体表面の改質方法。
【請求項２】
前進接触角、後退接触角が、それぞれ３０〜１７０°の範囲である、請求項１に記載の固体表面の改質方法。
【請求項３】
有機分子を固定化する際の処理温度が、５０〜１８０℃、処理時間が少なくとも２４時間である、請求項１又は２に記載の固体表面の改質方法。
【請求項４】
有機分子が、水酸基、水素基、ビニル基、アルコキシ基、クロロ基、カルボキシル基、アルデヒド基、イソシアナート基、アミノ基の内から選択される１〜３個の反応性官能基で末端が終端されている、請求項１から３のいずれかに記載の固体表面の改質方法。
【請求項５】
有機分子が、メチル基、フルオロアルキル基、水素基の内から選択される１種類以上の不活性な官能基で終端されている、請求項１から４のいずれかに記載の固体表面の改質方法。
【請求項６】
ポリマー基材であって、該基材の表面が、膜厚０．５ｎｍ〜１ミクロンの酸化シリコン薄膜（含ナノ細孔酸化シリコン薄膜）で被覆されている、請求項１から５のいずれかに記載の固体表面の改質方法。
【請求項７】
固体表面が、金属、金属酸化膜、金属酸化物、合金、半導体、ポリマー、セラミックス（含メソ細孔セラミックス）、及びガラス基材の内から選択される固体表面である、請求項１から６のいずれかに記載の固体表面の改質方法。
【請求項８】
金属、金属酸化膜、金属酸化物、合金、半導体、ポリマー、セラミックス（含メソ細孔セラミックス）、及びガラス基材の内から選択される固体表面に、環状、枝状、又は直鎖構造を有する有機分子が化学結合を介して固定化されており、該有機分子の膜厚が、０超〜３ｎｍであり、前進接触角と後退接触角の差であるヒステリシスが、５°以下の撥水性、超撥水性を示すことを特徴とする表面改質された基材。
【請求項９】
有機分子が、水酸基、水素基、ビニル基、アルコキシ基、クロロ基、カルボキシル基、アルデヒド基、イソシアナート基、アミノ基の内から選択される１〜３個の反応性官能基で末端が終端されている、請求項８に記載の表面改質された基材。
【請求項１０】
有機分子が、メチル基、フルオロアルキル基、水素基の内から選択される１種類以上の不活性な官能基で終端されている、請求項７に記載の表面改質された基材。
【請求項１１】
有機分子が、固体表面の水酸基、又は酸素含有極性基との間で化学結合を介して固定化されている、請求項８に記載の表面改質された基材。
【請求項１２】
金属基材であって、該基材の表面に、高さ５〜５０ｎｍの針状構造が形成されている、請求項８に記載の表面改質された基材。
【請求項１３】
前進接触角、後退接触角が、それぞれ３０°〜１７０°の範囲であり、前進接触角と後退接触角の差であるヒステリシスが、５°以下の撥水性、超撥水性を示す、請求項８から１２のいずれかに記載の表面改質された基材。
【発明の詳細な説明】
【技術分野】
【０００１】
本発明は、固体表面の改質方法及び表面改質された基材に関するものであり、更に詳しくは、固体表面に、環状、枝状、又は直鎖構造からなる有機分子を共有結合を介して被覆し、分子膜を形成することにより、液体と固体表面の相互作用を著しく抑制して、前進接触角（θＡ）と後退接触角（θＲ）の差（θＡ−θＲ、ヒステリシス）を小さくすることにより、液滴の滑落・滑水性、耐水性、固体表面からの液滴の除去性を向上させて耐食性あるいは防食性にする固体表面の改質方法及び表面改質された基材に関するものである。
【０００２】
本発明は、金属、金属酸化膜、金属酸化物、合金、半導体、ポリマー、セラミックス、ガラス基材表面に関して、従来法では困難であった「ヒステリシスのない」撥水、超撥水性を示す表面に改質することにより、液滴の滑落・滑水性、耐水性、固体表面からの液滴の除去性を向上させて耐食性あるいは防食性にすることを可能とする固体表面の表面処理に関する新技術・新製品を提供するものである。
【背景技術】
【０００３】
固体表面への有機分子の吸着現象は、分子配向、密度、表面化学反応のｋｉｎｅｔｉｃｓ、反応特異性の解明といった表面科学における基礎的な研究分野であるだけでなく、防腐性や密着性の向上、疎水化／親水化といった実用的な表面処理分野においても重要な研究テーマとして認識されている。
【０００４】
最近、有機分子の化学吸着によって形成される自己組織化単分子膜（ＳＡＭ：Ｓｅｌｆ−ａｓｓｅｍｂｌｅｄ  Ｍｏｎｏｌａｙｅｒ）に関する研究が大きく進展し、基礎だけでなく、産業応用面でも注目されるようになった。自己組織化単分子膜は、膜を構成する有機分子を目的に応じて選択することにより、膜構造、固体表面の機能性、反応性などを、任意にデザインすることが可能である。
【０００５】
例えば、ＮＨ２基やＣＨＯ基のような官能基で終端された自己組織化単分子膜を被覆することで、反応性に富んだ表面が形成できるのに対し、ＣＨ３基やＣＦ３基のような不活性な官能基で終端された自己組織化単分子膜を利用すれば、表面エネルギーを低くし、疎水化することもできる。
【０００６】
自己組織化単分子膜を形成する有機分子と基板との組み合わせの代表的な例として，金属単結晶やＧａＡｓなどの表面とチオールなどの有機硫黄化合物、Ｓｉ（自然酸化膜［ＳｉＯ２］）表面やガラス表面と有機シラン化合物（Ｒ’ｎＳｉＸ４−ｎ，ｎ＝１，２，３，一般的にＸ＝Ｃｌ，ＯＲ基）の例がよく知られている。特に、有機シラン化合物の自己組織化単分子膜においては、１９８０年に、イスラエルのＳａｇｉｖ教授らのグループによる報告（非特許文献１）以来、この分野の研究が世界中で精力的な研究が行われている。
【０００７】
有機シランは、ＳｉＯ２のような酸化物表面と強固なシロキサン（Ｓｉ−Ｏ−Ｓｉ）結合を形成するため、機械的強度や化学的安定性に優れた自己組織化単分子膜を形成する。Ｓｉやガラス表面への自己組織化単分子膜形成と比較すると、ポリマー、金属、金属酸化膜、金属酸化物、合金表面への自己組織化単分子膜形成に関する研究は少なく、細胞などの生体分子の付着抑制や、低表面エネルギー化／疎水化による防腐特性や耐摩耗性向上を目的にしたものが多い。
【０００８】
ポリマー表面は、一般に、化学的に不活性な上、プラズマなどにより改質して活性化したポリマー表面が、非常に不安定であることと、活性化により生成する極性基の種類が、不均一で、ランダムに配向していることから、高密度／高配向な自己組織化単分子膜を形成することを困難にさせている。また、ポリマー基板の低耐熱性により、高温処理が困難であるという問題もある。
【０００９】
一方、金属（金属酸化膜を含む）、金属酸化物、合金表面では、有機シラン化合物以外に、ホスホン酸（例えば、非特許文献２）、長鎖アルキル脂肪酸（例えば、非特許文献３）が、自己組織化単分子膜を形成することが報告されている。
【００１０】
前述したように、自己組織化単分子膜形成に使用する分子の末端官能基の種類により、様々な固体の表面特性、特に“濡れ性”を制御することが可能である。固体表面の濡れ性は、一般的に、接触角で測定し、その大きさで評価される。大きいほど濡れ性が悪いこと（疎水的／撥水的）を意味し、反対に、接触角が小さいほど濡れ性が良いこと（親水的）を意味する。
【００１１】
例えば、ガラス表面に撥水性を示すフッ素系シランカップリング剤を用いて自己組織化単分子膜を形成すると、表面は、非常に疎水的になり、得られる水滴接触角は、１１７°となる。この水滴接触角は、水平面で水滴が静止した状態で測定した値、すなわち「静的接触角」、である。この表面は、高い撥水性を示すにも関わらず、水は、固体表面に付着し、飛散性、滑水性、水滴除去性に劣る。この現象は、表面の動的濡れ性に大きく関与している。
【００１２】
前進接触角（θＡ）と後退接触角（θＲ）、すなわち「動的接触角」、を測定すると、両者の値には、差、いわゆるヒステリシス（θＡ−θＲ）、が生じる。この値が小さく、あるいはゼロになれば、水滴は、大きな変化を伴うことなく、わずかに基板を傾けただけで、表面を容易に滑落していく。このヒステリシスが生じる原因は、形成した自己組織化単分子膜の被覆率の低さ、低規則性構造により、水滴と表面の極性官能基が相互作用する、いわゆる“ピン留め効果”によるものと考えられている（非特許文献４）。
【００１３】
これまでの自己組織化単分子膜形成に関する研究では、自己組織化単分子膜形成前後の基板表面の濡れ性の変化は、静的接触角を用いて評価することが主流であった。しなしながら、最近、各種の工学分野で“動的濡れ性”の重要性が認識されはじめている。材料表面での水の動的な挙動は、“液滴の除去性能”の指針として特に重要である。
【００１４】
これまでに、前述のヒステリシスを小さくし、水滴の滑落性を向上させる表面処理技術が、わずかではあるが幾つか提案されている。ＭｃＣａｒｔｈｙらは、トリス（トリメチルシロキシ）シリルエチレンジメチルシランを、シリコン基板に共有結合（シロキサン結合、Ｓｉ−Ｏ−Ｓｉ）で固定化したところ、シリコン表面は、疎水化し、前進接触角（θＡ）と後退接触角（θＲ）は、それぞれ１０４°／１０３°となった（非特許文献５）。
【００１５】
また、ジメチルジクロロシランをシリコン基板に固定化したところ、シリコン表面は、同様に疎水化し、前進接触角（θＡ）と後退接触角（θＲ）は、それぞれ１０４°／１０３°となった（非特許文献６）。
【００１６】
このように、極めて小さいヒステリシスを得たという報告は、いずれもシリコン基板に限定されており、その他の固体表面、特に、金属やポリマーなどの実用基材表面では、ヒステリシスに関する開発例は、皆無であり、ヒステリシスが極めて小さい表面は、実現されていない。
【００１７】
例えば、Ｈｉｎｔｚｅらは、Ａｌ合金（２０２４−Ｔ３）表面に、分子鎖長の異なる（デシル基［Ｒ’＝ＣＨ３［ＣＨ２］９，オクタデシル基［Ｒ’＝ＣＨ３［ＣＨ２］１７］］有機シラン（Ｘ＝ＯＣＨ２ＣＨ３，ｎ＝１）の自己組織化単分子膜を形成したが、ヒステリシスは、大きいものであった。
【００１８】
すなわち、いずれの分子を用いても、高い疎水性の表面（静的接触角１１３−１１７°）は得られるものの、動的水滴接触角の測定では、前進（θＡ）／後退接触角（θＲ）の差（ヒステリシス）が、５０−７０°と大きいため、液残りによる腐食が観察されている（非特許文献７）。
【００１９】
以上のように、従来、自己組織化単分子膜の形成については、種々の報告例があるものの、動的濡れ性に対する認識のなさから、静的接触角しか問題とされておらず、また、実際に、ヒステリシスをなくすことや、極めて小さいヒステリシスの表面とすることは、未だ、手探りの状態であって、その実現化は、非常に困難であるものと認識されていた。
【先行技術文献】
【非特許文献】
【００２０】
【非特許文献１】Ｊ．Ｓａｇｉｖ；Ｊ．Ａｍ．Ｃｈｅｍ．Ｓｏｃ．，１０２，９２（１９８０）
【非特許文献２】Ｊ．Ａ．ＤｅＲｏｓｅ，Ｅ．Ｈｏｑｕｅ，Ｂ．Ｂｈｕｓｈａｎ  ａｎｄ  Ｈ．Ｊ．Ｍａｔｈｉｅｕ；Ｓｕｒｆ．Ｓｃｉ．，６０２，１３６０（２００８）
【非特許文献３】Ｃ．Ｏ．Ｔｉｍｍｏｎｓ  ａｎｄ  Ａ．Ｗ．Ｚｉｓｍａｎ，Ｊ．Ｐｈｙｓ．Ｃｈｅｍ．，６９，９８４（１９６５）
【非特許文献４】Ｇａｏ，Ｌ．ＭｃＣａｒｔｈｙ，Ｔ．Ｊ．Ｌａｎｇｍｕｉｒ，２３，３７６２（２００７）
【非特許文献５】Ｆａｄｅｅｖ，Ａ．；ＭｃＣａｒｔｈｙ，Ｔ．Ｊ．Ｌａｎｇｍｕｉｒ，１５，７３２８（１９９９）
【非特許文献６】Ｆａｄｅｅｖ，Ａ．；ＭｃＣａｒｔｈｙ，Ｔ．Ｊ．Ｌａｎｇｍｕｉｒ，１６，７２６８（２０００）
【非特許文献７】Ｐ．Ｅ．Ｈｉｎｔｚｅ  ａｎｄ  Ｌ．Ｍ．Ｃａｌｌｅ；Ｅｌｅｃｔｒｏｃｈｉｍｉｃａ  Ａｃｔａ，５１，１７６１（２００６）
【発明の概要】
【発明が解決しようとする課題】
【００２１】
このような状況の中で、本発明者は、上記従来技術に鑑みて、ヒステリシスのないポリマー表面や金属表面の形成を可能とする実用基材の表面処理技術を開発することを目標として鋭意研究を進めた結果、基材表面を、酸素プラズマ、紫外線、オゾンなどにより洗浄して親水化した後、好適には、ポリマー基材では、表面に酸化シリコン皮膜を予め被覆した後、あるいは金属基材では、光洗浄あるいは熱水処理した後、これらの基材表面に、環状、枝状、又は直鎖構造を有する有機分子を気相から付着させて、膜厚が３ｎｍ以下の分子膜を形成することで、ヒステリシスの極めて小さい表面を、シリコン基板だけでなく、実用金属であるアルミニウム、酸化チタン、ポリマー基材の表面で、ヒステリシスの極めて小さい表面を実現できることを見いだし、本発明を完成させるに至った。
【００２２】
本発明は、固体表面に、有機分子を気相から付着させることにより、該有機分子の分子膜を化学結合で固定化して分子膜を形成することにより、液体と固体表面の相互作用を著しく抑制して、前進接触角と後退接触角の差であるヒステリシスが、５°以下の撥水性、超撥水性を示す固体表面に改質することを可能とする固体表面の改質方法及び表面改質された基材を提供することを目的とするものである。
【００２３】
本発明は、“動的濡れ性”を制御することにより、液滴と固体表面の相互作用を抑制し、例えば、自動車・建材用ガラスの雨滴除去性の向上による視界確保、汚れ付着制御、μ−ＴＡＳやバイオチップなどの水流制御、水溶性のインクジェットノズルなどのマイクロ水滴の制御などにおいて特に有効な固体表面の改質方法及び表面改質された基材を提供することを目的とするものである。
【課題を解決するための手段】
【００２４】
上記課題を解決する本発明は、以下の技術的手段から構成される。
（１）固体表面を改質する方法であって、固体表面を予め親水化した後、該固体表面に、環状、枝状、又は直鎖構造を有する有機分子を気相雰囲気から化学結合で固定化することで有機分子膜を形成することにより、液体と固体表面の相互作用を抑制して、前進接触角と後退接触角の差であるヒステリシスが、５°以下の撥水性、超撥水性を示す表面に改質することを特徴とする固体表面の改質方法。
（２）前進接触角、後退接触角が、それぞれ３０〜１７０°の範囲である、前記（１）に記載の固体表面の改質方法。
（３）有機分子を固定化する際の処理温度が、５０〜１８０℃、処理時間が少なくとも２４時間である、前記（１）又は（２）に記載の固体表面の改質方法。
（４）有機分子が、水酸基、水素基、ビニル基、アルコキシ基、クロロ基、カルボキシル基、アルデヒド基、イソシアナート基、アミノ基の内から選択される１〜３個の反応性官能基で末端が終端されている、前記（１）から（３）のいずれかに記載の固体表面の改質方法。
（５）有機分子が、メチル基、フルオロアルキル基、水素基の内から選択される１種類以上の不活性な官能基で終端されている、前記（１）から（４）のいずれかに記載の固体表面の改質方法。
（６）ポリマー基材であって、該基材の表面が、膜厚０．５ｎｍ〜１ミクロンの酸化シリコン薄膜（含ナノ細孔酸化シリコン薄膜）で被覆されている、前記（１）から（５）のいずれかに記載の固体表面の改質方法。
（７）固体表面が、金属、金属酸化膜、金属酸化物、合金、半導体、ポリマー、セラミックス（含メソ細孔セラミックス）、及びガラス基材の内から選択される固体表面である、前記（１）から（６）のいずれかに記載の固体表面の改質方法。
（８）金属、金属酸化膜、金属酸化物、合金、半導体、ポリマー、セラミックス（含メソ細孔セラミックス）、及びガラス基材の内から選択される固体表面に、環状、枝状、又は直鎖構造を有する有機分子が化学結合を介して固定化されており、該有機分子の膜厚が、０超〜３ｎｍであり、前進接触角と後退接触角の差であるヒステリシスが、５°以下の撥水性、超撥水性を示すことを特徴とする表面改質された基材。
（９）有機分子が、水酸基、水素基、ビニル基、アルコキシ基、クロロ基、カルボキシル基、アルデヒド基、イソシアナート基、アミノ基の内から選択される１〜３個の反応性官能基で末端が終端されている、前記（８）に記載の表面改質された基材。
（１０）有機分子が、メチル基、フルオロアルキル基、水素基の内から選択される１種類以上の不活性な官能基で終端されている、前記（７）に記載の表面改質された基材。
（１１）有機分子が、固体表面の水酸基、又は酸素含有極性基との間で化学結合を介して固定化されている、前記（８）に記載の表面改質された基材。
（１２）金属基材であって、該基材の表面に、高さ５〜５０ｎｍの針状構造が形成されている、前記（８）に記載の表面改質された基材。
（１３）前進接触角、後退接触角が、それぞれ３０°〜１７０°の範囲であり、前進接触角と後退接触角の差であるヒステリシスが、５°以下の撥水性、超撥水性を示す、前記（８）から（１２）のいずれかに記載の表面改質された基材。
【００２５】
次に、本発明について更に詳細に説明する。
本発明は、ポリマーや金属などの様々な基材の表面を、予め、プラズマ、紫外線、オゾンなどで不純物除去並びに親水化をした後、ポリマー基材では、表面に酸化シリコン皮膜を予め被覆した後、あるいは金属、例えば、アルミニウムでは、光洗浄あるいは熱水処理した後、これらの基材表面に、環状、枝状、又は直鎖構造を有する有機分子を気相から付着させ、膜厚が０超〜３ｎｍの分子膜を形成させることで、液滴との相互作用を著しく抑制することが可能な、極めて小さいヒステリシスを有する表面を形成させること、に最大の特徴を有するものである。
【００２６】
本発明では、前進接触角、後退接触角が、それぞれ３０°〜１７０°の範囲であること、また、有機分子を固定化する際の処理温度が、５０〜１８０℃、処理時間が少なくとも２４時間であること、また、有機分子が、水酸基、水素基、ビニル基、アルコキシ基、クロロ基、カルボキシル基、アルデヒド基、イソシアナート基、アミノ基の内から選択される１〜３個の反応性官能基で末端が終端されていること、また、有機分子が、メチル基、フルオロアルキル基、水素基の内から選択される１種類以上の不活性な官能基で終端されていること、また、ポリマー基材であって、該基材の表面が、膜厚０．５ｎｍ〜１ミクロンの酸化シリコン薄膜（含ナノ細孔酸化シリコン薄膜）で被覆されていること、を好適な実施態様としている。
【００２７】
本発明は、表面改質された基材であって、金属、金属酸化膜、金属酸化物、合金、半導体、ポリマー、セラミックス、及びガラス基材の内から選択される固体表面に、環状、枝状、又は直鎖構造を有する有機分子が化学結合を介して固定化されており、該有機分子の膜厚が、０超〜３ｎｍであり、後退接触角と前進接触角の差であるヒステリシスが、５°以下の撥水性、超撥水性を示すことを特徴とするものである。
【００２８】
本発明では、有機分子が、固体表面の水酸基、又は酸素含有極性基との間で化学結合を介して固定化されていること、また、金属基材であって、該基材の表面に、高さ５〜５０ｎｍの針状構造が形成されていること、また、前進接触角、後退接触角が、それぞれ３０°〜１７０°の範囲であり、前進接触角と後退接触角の差であるヒステリシスが、５°以下の撥水性、超撥水性を示すこと、を好適な実施態様としている。
【００２９】
本発明で使用し得る基材としては、金属、金属酸化膜、金属酸化物、合金、半導体、ポリマー、セラミックス、ガラスなどの適宜の材料を任意に使用することができる。これらの基材の形状は、板状、粉末状、チューブ状など、任意な形状の基材を使用することができる。
【００３０】
本発明では、基材表面を、予め、酸素プラズマ、真空紫外光、オゾンなどによる処理を施すことにより、該基材表面に付着した有機物を除去することにより、基材表面を親水化する。この場合、好ましくは、波長１７２ｎｍ以下の真空紫外光が使用される。ポリマー基材では、表面に酸化シリコン皮膜を予め被覆することが好ましい。
【００３１】
金属基材、例えば、アルミニウム基材では、熱水で、５分以上処理することが好ましい。基材の具体例としては、シリコン、ガラス、アルミニウム（酸化アルミニウムを含む）、酸化チタン、酸化シリコン（含ナノ細孔酸化シリコン）を被覆したポリマーが好適な基材として例示される。
【００３２】
続いて、基材表面の水酸基、又は酸素含有極性官能基と、環状、枝状、又は直鎖状の有機分子の反応性官能基とを反応させる。反応方法は、特に限定されるものではないが、好ましくは、高価な反応装置、長い処理時間、高い処理温度を必要せず、少量の原料で処理が可能な、気相法による反応が用いられる。
【００３３】
金属基材へ有機分子を気相から付着させる処理をする場合、例えば、処理温度は、５０〜１８０℃程度、処理時間は、２４〜７２時間あるいはそれ以上、であることが望ましい。付着させる分子膜の膜厚は、用いる有機分子の長さに依存し、０超から３ｎｍ程度までの範囲で、任意に制御することが可能である。環状、枝状、又は直鎖構造を有する有機分子の末端が不活性な官能基、例えば、メチル基やフルオロアルキル基で終端されている場合、疎水性の表面が形成される。
【００３４】
上述した方法により、基材表面に、３ｎｍ以下の環状、枝状、又は直鎖構造の有機分子の分子膜を形成することにより、液滴との相互作用を抑制する効果が得られる。この現象は、平滑な基材表面に、環状、枝状、又は直鎖構造の有機分子の分子膜を形成することによりはじめて出現する。また、特に、熱水処理した後のアルミニウム基板では、低ヒステリシス表面が形成されるだけでなく、撥水性も著しく向上する。
【００３５】
この現象は、基材表面に形成された凸凹構造と、環状、枝状、又は直鎖構造の有機分子の分子膜を形成することによりはじめて出現する。分子膜を形成する際に用いる原料は、液体で、蒸気圧が高いものであることが望ましい。固体の場合は、融点が低く、液化した際に十分な蒸気圧が得られるものであることが望ましい。本発明の固体表面の改質方法を用いることにより、従来法では困難であった実用金属やポリマー、セラミックス基材表面の動的濡れ性を向上させることが可能である。
【００３６】
本発明において、液体と固体表面の相互作用を抑制するとは、上記の処理基材の表面が、液滴との相互作用を抑制することを意味し、また、該相互作用を抑制できる理由は、例えば、枝状の有機分子では、枝状の有機分子膜が、あたかも“傘”のような役割を果たし、基材表面の未反応の極性官能基との相互作用を抑制すること、また、環状の有機分子では、環状の有機分子があたかも層状に分子が堆積し、下地の極性官能基との相互作用を抑制すること、という化学的効果によるものと推定される。また、熱水処理したアルミニウムなどの金属基板では、これらの化学的効果に加え、表面構造の凸凹化による空気層の形成という物理的効果が相乗的に働いたものと推定される。
【００３７】
ガラス表面に、撥水性を示すフッ素系シランカップリング剤を用いて自己組織化単分子膜を形成すると、表面は、非常に疎水的になり、得られる水滴接触角は、１１７°となる。この表面は、高い撥水性を示すにも関わらず、水は、固体表面に付着し、飛散性、滑水性、水滴除去性に劣るため、これらのことが、これまでの技術では、未解決の大きな課題であった。
【００３８】
これに対して、本発明では、平滑な基材表面に、環状、枝状、又は直鎖構造の有機分子を気相法により固定化して、有機分子を３ｎｍ以下の膜厚で形成することにより、固体／液体界面の相互作用が抑制されて、当該処理基材の表面のヒステリシスが極めて小さくなり、固体表面からの液滴の除去性を向上させることができるという作用効果が得られ、それにより、上述の未解決の問題を解決することが可能となる。
【００３９】
これらの現象は、前述のように、例えば、基材表面に固定化した枝状構造の有機分子が、あたかも傘の役割を果たし、下地の極性官能基との相互作用を抑制するという化学的な効果により出現するものと推定され、また、環状構造の有機分子では、分子が層状に堆積していくので、表面が環状構造の分子で十分に被覆され、下地の極性官能基との相互作用を抑制するという化学的な効果により出現するものと推定される。
【００４０】
本発明で使用される有機分子については、前述のように、液体では、蒸気圧が高いものであることが望ましく、固体では、融点が低く、液化した際に十分な蒸気圧が得られるものであることが望ましい。また、フッ化炭素やメチル基といった表面エネルギーの低い官能基が一つ入っていることが望ましい。フッ化炭素やメチル基は、表面エネルギーが低いため、得られる基板表面を効果的に疎水化することが可能である。
【００４１】
また、基材表面と強固な化学結合を得るために、反応性官能基が１つ以上入っていることが望ましい。反応性官能基がないと、基材表面と吸着した有機分子の界面で十分な密着性が得られない。なお、膜厚は、基材表面の形状や光学特性に変化を起こすことがないために、３ｎｍ以下であることが望ましい。
【発明の効果】
【００４２】
本発明により、以下のような効果が奏される。
（１）平滑な基材表面に３ｎｍ以下の環状、枝状、又は直鎖構造の有機分子の分子膜を形成することにより、固体／液体界面の相互作用が抑制され、当該処理基材の表面のヒステリシスが極めて小さくなるという作用効果が得られる。
（２）本発明により、ポリマー、金属、セラミックス基材表面における、液体と固体表面の相互作用が著しく抑制され、前進接触角（θＡ）と後退接触角（θＲ）の差であるヒステリシスが極めて小さくなり、そのため、液滴の滑落性や当該試料表面からの液滴の除去性を大幅に向上させることが可能となる。
（３）有機分子として、例えば、パーフルオロアルキル基終端の分子を用いることで、撥水性の他に撥水油性も兼ね備える固体表面にすることが可能になる。
【図面の簡単な説明】
【００４３】
【図１】第１図は、実施例１、２に係わる、環状のオルガノシリコン水素化物である、１，３，５，７−テトラメチルシクロテトラシロキサンの分子構造を示す。
【図２】第２図は、実施例３、４に係わる、枝状の有機シランである、ビス（トリデカフルオロ１，１，２，２−テトラヒドロオクチルシロキシ）メチルクロロシラン（ａ）、ビス（トリデカフルオロ１，１，２，２−テトラヒドロオクチルシロキシ）メチルシラン（ｂ）、の分子構造を示す。
【図３】第３図は、実施例６、７に係わる、熱水処理１０分後のアルミニウム表面の原子力間顕微鏡像を示す。
【図４】第４図は、実施例７に係わる、１Ｈ，１Ｈ，２Ｈ，２Ｈ−パーフルオロデシルイソシアナート分子膜／熱水処理済みアルミニウムから構成される基板上の水滴の状態を示す。
【図５】第５図は、実施例８と、比較例４に係わる、試料の耐水性に関わる結果を示す。
【図６】第６図は、実施例９、１０に係わる、枝状有機シラン、［ビス（ノナフルオロヘキシルジメチルシロキシ）メチル］シリルエチルジメチルクロロシラン（ａ）、ビス（ノナフルオロヘキシルジメチルシロキシ）メチルシラン（ｂ）の分子構造を示す。
【図７】第７図は、実施例１１、１２に係わる、枝状有機シラン、ジ−ｔ−ブチルメチルシラン（ａ）、ジ−ｔ−ブチルメチルクロロシラン（ｂ）の分子構造を示す。
【図８】第８図は、実施例１３、に係わる、枝状有機シラン、トリ−ｔ−ペントキシシラノールの分子構造を示す。
【図９】第９図は、実施例１４、１５に係わる、枝状有機シラン、トリ−ｔ−ブトキシシラノール（ａ）、トリ−ｔ−ブチルシラン（ｂ）の分子構造を示す。
【図１０】第１０図は、実施例４、６、７と比較例５に係わる、試料の耐塩水噴霧試験に関わる結果を示す。
【発明を実施するための形態】
【００４４】
次に、実施例に基づいて本発明を具体的に説明するが、以下の実施例は、本発明の好適な例を示すものであり、本発明は、該実施例によって何ら限定されるものではない。
【実施例１】
【００４５】
シリコン、アルミニウム、酸化チタン、銅、鉄、安定化ジルコニア、スライドガラス、石英基材を、１０００Ｐａ下で、３０分間、波長１７２ｎｍの真空紫外光に暴露して洗浄した後、環状のオルガノシリコン水素化物である、１，３，５，７−テトラメチルシクロテトラシロキサン（［Ｃ４Ｈ１６Ｏ４Ｓｉ４］，Ｇｅｌｅｓｔ製）の蒸気を利用して、気相から当該分子を基材表面に化学結合で固定化させる処理を行うことで化学吸着させた。処理温度は、８０℃、処理時間は、７２時間とした。処理後の表面の水滴の前進接触角（θＡ）と後退接触角（θＲ）は、１０３°／９９°（シリコン）、１０３°／１０１°（アルミニウム）、１０４°／１０３°（酸化チタン）、１０４°／１０２°（銅）１０２°／１００°（鉄）、１０４°／１０２°、１０３°／１０１°（安定化ジルコニア）、１０３°／１０２°（スライドガラス）、１０２°／９９°（石英）となった。
【実施例２】
【００４６】
シリコン、アルミニウム、酸化チタン、マグネシウム合金、銅、鉄、安定化ジルコニア、スライドガラス、石英基材を、１０００Ｐａ下で、３０分間、波長１７２ｎｍの真空紫外光に暴露して洗浄した後、前述の環状のオルガノシリコン水素化物の１，３，５，７−テトラメチルシクロテトラシロキサンを、気相から基材表面に化学結合で固定化させる処理を行うことで化学吸着させた。処理温度は、１８０℃、処理時間は、７２時間とした。処理後の表面の水滴の前進接触角（θＡ）と後退接触角（θＲ）は、１６６°／１６４°（シリコン）、１６８°／１６４°（アルミニウム）、１６３°／１６１°（酸化チタン）、１６２°／１５８°（マグネシウム合金）、１６５°／１６２°（銅）１６４°／１６２°（鉄）、１６４°／１６１°（安定化ジルコニア）、１６６°／１６４°（スライドガラス）、１６５°／１６３°（石英）となった。
【実施例３】
【００４７】
シリコン基材を、１０００Ｐａ下で、３０分間、波長１７２ｎｍの真空紫外光に暴露して洗浄した後、枝状の有機シランである、ビス（トリデカフルオロ１，１，２，２−テトラヒドロオクチルシロキシ）メチルクロロシラン（Ｃ２１Ｈ２３ＣｌＦ２６Ｏ２Ｓｉ３，Ｇｅｌｅｓｔ製）の蒸気を利用して、気相から当該分子を基材表面に化学結合で固定化させる処理を行うことで化学吸着させた。処理温度は、７０℃、１５０℃、処理時間は、７２時間とした。処理後の表面の水滴の前進接触角（θＡ）と後退接触角（θＲ）は、７０℃で、１０９°／１０５°、１５０  ℃で１１０°／１０７°となった。また、ｎ−ヘキサデカン（油）の前進接触角（θＡ）と後退接触角（θＲ）は７０℃で６１°／５９°、１５０℃で６２°／６０°となった。
【実施例４】
【００４８】
シリコン、アルミニウム基材を、１０００Ｐａ下で、３０分間、波長１７２ｎｍの真空紫外光に暴露して洗浄した後、枝状の有機シランである、ビス（トリデカフルオロ１，１，２，２−テトラヒドロオクチルシロキシ）メチルシラン（Ｃ２１Ｈ２４Ｆ２６Ｏ２Ｓｉ３，Ｇｅｌｅｓｔ製）の蒸気を利用して、気相から当該分子を基材表面に化学結合で固定化させる処理を行うことで化学吸着させた。処理温度は、１５０℃、処理時間は、７２時間とした。処理後の表面の水滴の前進接触角（θＡ）と後退接触角（θＲ）は、１１０°／１０７°（シリコン）、１０９°／１０７°（アルミニウム）となった。また、ｎ−ヘキサデカン（油）の前進接触角（θＡ）と後退接触角（θＲ）は６４°／６３°（シリコン）、５２°／５０°（アルミニウム）となった。
【実施例５】
【００４９】
アクリル基材（旭化成製、デラグラス（登録商標）Ａ）を、大気圧下で、３０分間、波長１７２ｎｍの真空紫外光に暴露して親水化した基材表面に、環状のオルガノシリコン水素化物である、１，３，５，７−テトラメチルシクロテトラシロキサン（［Ｃ４Ｈ１６Ｏ４Ｓｉ４］，Ｇｅｌｅｓｔ製）の蒸気を利用して、気相から当該分子を化学吸着させた。処理温度は、８０℃、処理時間は、１時間とした。この試料表面に、再度、同じ光源を利用して、１０００Ｐａで、３０分間、真空紫外光を照射した。
【００５０】
更に、この試料表面に、枝状の有機シランである、ビス（トリデカフルオロ１，１，２，２−テトラヒドロオクチルシロキシ）メチルクロロシラン（Ｃ２１Ｈ２３ＣｌＦ２６Ｏ２  Ｓｉ３，Ｇｅｌｅｓｔ製）の蒸気を利用して、気相から当該分子を基材表面に化学結合で固定化させる処理を行うことで化学吸着させた。処理温度は、７０℃、処理時間は、７２時間とした。処理後の表面の前進接触角（θＡ）と後退接触角（θＲ）は、１０８°／１０５°となった。
【実施例６】
【００５１】
アルミニウム基材を熱水中で１０分間処理した後、１０００Ｐａ下で、３０分間、波長１７２ｎｍの真空紫外光に暴露して洗浄し、直鎖状有機シランである、（ヘプタデカフルオロ−１、１、２、２−テトラヒドロデシル）トリメトキシシラン（ＦＡＳ：ＣＦ３［ＣＦ２］７ＣＨ２ＣＨ２Ｓｉ［ＯＣＨ３］３、Ｇｅｌｅｓｔ製）の蒸気を利用して、気相からＦＡＳを基材表面に化学結合で固定化させる処理を行うことで化学吸着させた。処理温度は、１５０℃、処理時間は、７２時間とした。処理後の表面の前進接触角（θＡ）と後退接触角（θＲ）は、１７０°／１６７°となった。
【実施例７】
【００５２】
アルミニウム基材を、熱水中で、１０分間処理した後、１０００Ｐａ下で、３０分間、波長１７２ｎｍの真空紫外光に暴露して洗浄し、直鎖状の有機分子である、１Ｈ，１Ｈ，２Ｈ，２Ｈ−パーフルオロデシルイソシアナート（ＰＦＩ：ＣＦ３［ＣＦ２］７ＣＨ２ＣＨ２Ｎ＝Ｃ＝Ｏ，Ａｌｄｒｉｃｈ製）の蒸気を利用して、気相からＰＦＩを基材表面に化学結合で固定化させる処理を行うことで化学吸着させた。処理温度は、１５０℃、処理時間は、７２時間とした。処理後の表面の前進接触角（θＡ）と後退接触角（θＲ）は、１６７°／１６５°となった。
【実施例８】
【００５３】
実施例４で作製したアルミニウム基材を、室温下で、Ｍｉｌｌｉ−Ｑ水中に浸漬した。
【実施例９】
【００５４】
シリコン基材を、１０００Ｐａ下で３０分間、波長１７２ｎｍの真空紫外光に暴露して洗浄した後、枝状の有機シラン、［ビス（ノナフルオロヘキシルジメチルシロキシ）メチル］シリルエチルジメチルクロロシラン（Ｃ２１Ｈ３３ＣｌＦ１８Ｏ２Ｓｉ４，Ｇｅｌｅｓｔ製）の蒸気を利用して、気相から当該分子を化学吸着させた（処理温度は７０℃、１５０℃、処理時間は７２時間）。処理後の表面の水滴の前進接触角（θＡ）と後退接触角（θＲ）は７０℃で１０８°／１０６°、１５０℃で１０９°／１０７°となった。また、ｎ−ヘキサデカン（油）の前進接触角（θＡ）と後退接触角（θＲ）は７０℃で５１°／４９°、１５０℃で５２°／５０°となった。
【実施例１０】
【００５５】
シリコン基材を、１０００Ｐａ下で３０分間、波長１７２ｎｍの真空紫外光に暴露して洗浄した後、枝状の有機シラン、ビス（ノナフルオロヘキシルジメチルシロキシ）メチルシラン（Ｃ１７Ｈ２４Ｆ１８Ｏ２Ｓｉ３，Ｇｅｌｅｓｔ製）の蒸気を利用して、気相から当該分子を化学吸着させた（処理温度は１５０℃、処理時間は７２時間）。処理後の表面の水滴の前進接触角（θＡ）と後退接触角（θＲ）は１０９°／１０７°となった。また、ヘキサデカン（油）の前進接触角（θＡ）と後退接触角（θＲ）は５１°／４８°となった。
【実施例１１】
【００５６】
シリコン基材を、１０００Ｐａ下で３０分間、波長１７２ｎｍの真空紫外光に暴露して洗浄した後、枝状の有機シラン、ジ−ｔ−ブチルメチルシラン（Ｃ９Ｈ２２Ｓｉ，Ｇｅｌｅｓｔ製）の蒸気を利用して、気相から当該分子を化学吸着させた（処理温度は７０℃、処理時間は７２時間）。処理後の表面の水滴の前進接触角（θＡ）と後退接触角（θＲ）は１１１°／１０９°となった。
【実施例１２】
【００５７】
シリコン基材を、１０００Ｐａ下で３０分間、波長１７２ｎｍの真空紫外光に暴露して洗浄した後、枝状の有機シラン、ジ−ｔ−ブチルメチルクロロシラン（Ｃ９Ｈ２１ＣｌＳｉ，Ｇｅｌｅｓｔ製）の蒸気を利用して、気相から当該分子を化学吸着させた（処理温度は７０℃、処理時間は７２時間）。処理後の表面の水滴の前進接触角（θＡ）と後退接触角（θＲ）は１０８°／１０６°となった。
【実施例１３】
【００５８】
シリコン基材を、１０００Ｐａ下で３０分間、波長１７２ｎｍの真空紫外光に暴露して洗浄した後、枝状の有機シラン、トリ−ｔ−ペントキシシラノール（Ｃ１５Ｈ３４Ｏ４Ｓｉ，Ｇｅｌｅｓｔ製）の蒸気を利用して、気相から当該分子を化学吸着させた（処理温度は７０℃、処理時間は７２時間）。処理後の表面の水滴の前進接触角（θＡ）と後退接触角（θＲ）は１０４°／１０２°となった。また、ｎ−ヘキサデカン（油）の前進接触角（θＡ）と後退接触角（θＲ）は４１°／３９°となった。
【実施例１４】
【００５９】
シリコン基材を、１０００Ｐａ下で３０分間、波長１７２ｎｍの真空紫外光に暴露して洗浄した後、枝状の有機シラン、トリ−ｔ−ブトキシシラノール（Ｃ１２Ｈ２８Ｏ４Ｓｉ，Ｇｅｌｅｓｔ製）の蒸気を利用して、気相から当該分子を化学吸着させた（処理温度は８０℃、処理時間は７２時間）。処理後の表面の水滴の前進接触角（θＡ）と後退接触角（θＲ）は９７°／９５°となった。
【実施例１５】
【００６０】
シリコン基材を、１０００Ｐａ下で３０分間、波長１７２ｎｍの真空紫外光に暴露して洗浄した後、枝状の有機シラン、トリ−ｔ−ブチルシラン（Ｃ１２Ｈ２８Ｓｉ，Ｇｅｌｅｓｔ製）の蒸気を利用して、気相から当該分子を化学吸着させた（処理温度は８０℃、処理時間は７２時間）。処理後の表面の水滴の前進接触角（θＡ）と後退接触角（θＲ）は１００°／９９°となった。
【実施例１６】
【００６１】
実施例４、６、７で作製したアルミニウム基材を用いて、塩水噴霧試験（ＪＩＳ２３７１；塩水（５ｗｔ％）３５℃で１０００時間）を実施した。
【００６２】
比較例１
シリコン、アルミニウム、酸化チタン基材を、１０００Ｐａ下で、３０分間、波長１７２ｎｍの真空紫外光に暴露して洗浄した後、直鎖状有機シランである、（ヘプタデカフルオロ−１、１、２、２−テトラヒドロデシル）トリメトキシシラン（ＦＡＳ：ＣＦ３［ＣＦ２］７ＣＨ２ＣＨ２Ｓｉ［ＯＣＨ３］３、Ｇｅｌｅｓｔ製）の蒸気を利用して、気相からＦＡＳを化学吸着させた。処理温度は、１５０℃、処理時間は、７２時間とした。処理後の表面の前進接触角（θＡ）と後退接触角（θＲ）は、１２０°／１１０°（シリコン）、１２５°／１１０°（アルミニウム）、１２１°／１１０°（酸化チタン）となった。
【００６３】
比較例２
シリコン、アルミニウム、酸化チタン基材を、１０００Ｐａ下で、３０分間、波長１７２ｎｍの真空紫外光に暴露して洗浄した後、直鎖状有機分子である、パーフルオロイソシアナート（ＰＦＩ：ＣＦ３［ＣＦ２］７ＣＨ２ＣＨ２Ｎ＝Ｃ＝Ｏ，Ａｌｄｒｉｃｈ製）の蒸気を利用して、気相からＰＦＩを化学吸着させた。処理温度は、１５０℃、処理時間は、７２時間とした。処理後の表面の前進接触角（θＡ）と後退接触角（θＲ）は、１１８°／１０８°（シリコン）、１２５°／１０３°（アルミニウム）、１２０°／１０２°（酸化チタン）となった。
【００６４】
比較例３
アクリル基材（旭化成製、デラグラス）を、１０００Ｐａ下で、３０分間、波長１７２ｎｍの真空紫外光に暴露して親水化した基材表面に、枝状の有機シランである、ビス（トリデカフルオロ１，１，２，２−テトラヒドロオクチルシロキシ）メチルクロロシラン（Ｃ２１Ｈ２３ＣｌＦ２６Ｏ２  Ｓｉ３，Ｇｅｌｅｓｔ製）の蒸気を利用して、気相から当該分子を化学吸着させた。処理温度は、７０℃、処理時間は、７２時間とした。処理後の表面の前進接触角（θＡ）と後退接触角（θＲ）は、８７°／１５°となった。
【００６５】
比較例４
比較例１で作製したアルミニウム基材を、室温下で、Ｍｉｌｌｉ−Ｑ水中に浸漬した。
【００６６】
比較例５
未処理のアルミニウム基材を用いて、塩水噴霧試験（ＪＩＳ２３７１；塩水（５ｗｔ％）３５℃で１０００時間）を実施した。
【００６７】
以上の１６つの実施例、及び５つの比較例で作製した試料表面を相対的に評価すると、実施例１、３、４、９−１５と、比較例１、２との比較では、平滑な基板表面では、環状あるいは枝状の有機分子を利用して分子膜を形成した基板のみが、水滴接触角のヒステリシスの小さい疎水性表面を実現していることが分かった。
【００６８】
実施例２では、平滑な基板表面であるにも関わらず、反応温度の違いで、ヒステリシスの小さい超撥水性表面を形成することが分かった。これは、高温下では、環状のオルガノシリコン水素化物である、１，３，５，７−テトラメチルシクロテトラシロキサンが気相中で均一核生成反応し、粒子が優先的に基板表面に析出し、表面に凸凹の構造が導入されるためである。
【００６９】
実施例５と、比較例３で作製した試料を相対的に評価すると、ポリマー基材では、分子膜を、直接、基材に被覆した試料では、十分な疎水性は実現できなかったのに対し、表面に、予め酸化シリコン皮膜を被覆した場合のみ、水滴接触角のヒステリシスの小さい疎水性表面を実現することが分かった。実施例６、７と、比較例３を比較すると、金属（アルミニウム）表面に凸凹がある場合、分子構造に関係なく、ヒステリシスの小さい超撥水性表面を形成することが分かった。
【００７０】
更に、実施例８と、比較例３の結果を相対的に評価すると、同じフッ素系分子膜であるにも関わらず、枝状構造の有機シラン分子は、動的接触角の変化が極めて小さいことが分かった。この結果は、表面の枝状の有機シラン分子が傘の役割を果たし、水との相互作用を効率的に抑制していることを証明するものである。
【００７１】
更に、実施例４、６、７と比較例５の結果を相対的に評価すると、未処理のアルミニウム基板は約９６時間で腐食し、表面が真っ白に変化した。一方、枝状構造のフッ素系有機シラン分子で処理したアルミニウム表面及び超撥水性化したアルミニウム表面は、１ヶ月間の塩水噴霧試験にも関わらず、金属光沢を保っていた。これらの表面は、動的接触角の差が極めて小さいため、塩水が表面に残存しにくい。そのため、優れた耐食性を示したとものと考えられる。
【産業上の利用可能性】
【００７２】
以上詳述したように、本発明は、固体表面の改質方法及び表面改質された基材に係るものであり、本発明により、平滑な基材表面に３ｎｍ以下の環状、枝状、又は直鎖構造の有機分子の分子膜を形成することにより、固体／液体界面の相互作用が抑制され、当該処理基材表面のヒステリシスが極めて小さくなるという作用効果が得られる。
【００７３】
この現象は、例えば、基材表面に固定化した枝状有機分子が、下地の極性官能基との相互作用を抑制するという化学的な効果により出現するものであり、また、環状有機分子が、下地の極性官能基との相互作用を抑制するという化学的な効果により出現するものである。
【００７４】
本発明は、従来技術では困難であった、ポリマー、金属、セラミックス基材表面における、液体と固体表面の相互作用を著しく抑制することを可能とし、前進接触角（θＡ）と後退接触角（θＲ）の差（ヒステリシス）が小さくなり、液滴の滑落性や当該試料表面からの液滴の除去性を大幅に向上させることを可能とする、固体表面の新しい表面改質技術を提供するものとして有用である。
【図１】
2010222703.tif 000003
【図２】
2010222703.tif 000004
【図５】
2010222703.tif 000005
【図６】
2010222703.tif 000006
【図７】
2010222703.tif 000007
【図８】
2010222703.tif 000008
【図９】
2010222703.tif 000009
【図３】
2010222703.tif 000010
【図４】
2010222703.tif 000011
【図１０】
2010222703.tif 000012